(57)【特許請求の範囲】
【請求項１】
少なくとも、平均粒子径０．８μｍ以下の塩化ビニル系ポリマー粒子及び平均粒子径１μｍ以下のクロロスルホン化ポリオレフィン粒子を含んでなるラテックス組成物であって、塩化ビニル系ポリマー粒子とクロロスルホン化ポリオレフィン粒子の合計量に対する塩化ビニル系ポリマー粒子の含有量が５〜２０重量％であることを特徴とするラテックス組成物。
【請求項２】
少なくとも、平均粒子径０．８μｍ以下の塩化ビニル系ポリマー粒子を含む塩化ビニル系ポリマーラテックス、及び、平均粒子径１μｍ以下のクロロスルホン化ポリオレフィン粒子を含むクロロスルホン化ポリオレフィンラテックスを配合してなることを特徴とする請求項１に記載のラテックス組成物。
【請求項３】
請求項１又は２に記載のラテックス組成物、及び、レゾルシン−ホルムアルデヒド縮合物分散液を含んでなることを特徴とするＲＦＬ接着剤。
【請求項４】
請求項３に記載のＲＦＬ接着剤を含浸した繊維、及び、加硫ゴムを含んでなることを特徴とする加硫ゴム−繊維複合体。
【請求項５】
加硫ゴムが加硫エチレンプロピレン系ゴムであることを特徴とする請求項４に記載の加硫ゴム−繊維複合体。
【請求項６】
請求項４又は請求項５に記載の加硫ゴム−繊維複合体を成型してなることを特徴とする加硫ゴム−繊維複合成型体。
【発明の詳細な説明】
【技術分野】
【０００１】
本発明は、少なくとも、塩化ビニル系ポリマー（以下、ＰＶＣと記す）粒子及びクロロスルホン化ポリオレフィン粒子を含むラテックス組成物であり、当該ラテックス組成物は、レゾルシン−ホルムアルデヒド縮合物分散液に配合することにより、ゴム（加硫ゴム）と繊維との接着力を高めることを可能とするＲＦＬ（レゾルシン−ホルムアルデヒド縮合物−ラテックス）接着剤、それに適したラテックス組成物に関するものである。
【背景技術】
【０００２】
ゴム製品は、タイヤ、ベルト、ホース等の自動車部品や工業用部品、建築資材等の分野で使用されており、これらの製品は、天然ゴム、スチレンブタジエンゴム、クロロプレンゴムやエチレンプロピレン系ゴム等のゴムに、カーボンブラック、可塑剤、老化防止剤、加硫促進剤等を配合したゴム組成物に、接着剤を含浸・乾燥させたポリエステル繊維、ナイロン繊維、ガラス繊維等の繊維を配合し、加硫接着した加硫ゴム−繊維複合体として製造されているものが多く見受けられる。
【０００３】
加硫ゴムと繊維間の接着力を高める接着剤としては、ビニルピリジン・スチレン・ブタジエン共重合体樹脂ラテックス等のラテックス（単に、Ｌ液と称する場合もある。）にレゾルシンとホルムアルデヒドの縮合物溶液（以下、ＲＦ液と記す。）を混合したレゾルシン−ホルムアルデヒド縮合物−ラテックス接着剤（以下、ＲＦＬ接着剤と記す。）、さらにはＲＦＬ接着剤には、イソシアネート化合物やエポキシ化合物等を混合したＲＦＬ接着剤等が用いられている。しかしながら、前記ＲＦＬ接着剤をエチレンプロピレン系ゴム組成物と繊維材料との接着に使用した場合、エチレンプロピレン系ゴムは二重結合が少ない化学構造を有しており反応性に乏しく、繊維材料との初期接着力や耐熱劣化後の接着力を十分に高めることが出来ないという課題を有していた。
【０００４】
この課題を解決する方法として、例えば（１）クロロスルホン化ポリエチレンラテックスとＲＦ液との接着剤組成物を用いることを特徴とする繊維用材料とゴム類との接着方法（例えば特許文献１参照。）、（２）繊維材料をビニルピリジン・スチレン・ブタジエン共重合体樹脂ラテックス等のゴムラテックスにＲＦ液を混合したＲＦＬ接着剤で処理した後、引き続きＲＦＬ接着剤にパラクロルフェノール及びレゾルシンをホルムアルデヒドと共縮合した特殊クロロフェノール化合物とブロックドイソシアネート化合物を添加した第２処理液で処理することを特徴とするポリエステル繊維とエチレンプロピレン系ゴムとの接着処理法（例えば特許文献２参照。）、等が提案されている。
【０００５】
また、ゴム、特にエチレン−プロピレン−ジエンゴムに対する改良接着剤組成物の一例として、クロロスルホン化ポリエチレンゴムラテックス及びマレイン化液体ポリブタジエン樹脂の半エステルの水溶液からなり、場合によっては、第２のラッテクスとして塩化ビニル重合体ラテックスを含有する接着剤組成物（例えば特許文献３参照。）等が提案されている。
【先行技術文献】
【特許文献】
【０００６】
【特許文献１】特開昭５７−１０５４７６号公報（例えば、特許請求の範囲参照。）
【特許文献２】特開平７−２１６７５５号公報（例えば、特許請求の範囲参照。）
【特許文献３】特開２００５−５１９１８２号公報（例えば、特許請求の範囲参照。）
【発明の概要】
【発明が解決しようとする課題】
【０００７】
しかし、特許文献１、２、３に提案の方法においては、確かにエチレンプロピレン系ゴムやエチレンプロピレンジエン系ゴムと繊維材料との初期接着力や耐熱劣化後の接着力は優れるものであるが、その接着性能はまだ満足できるものではない。
【０００８】
本発明は、上記課題に鑑みてなされたものであり、その目的とするところは、天然ゴム、スチレンブタジエンゴム、クロロプレンゴムやエチレンプロピレン系ゴム等のゴム、特にエチレンプロピレン系ゴム組成物、加硫ゴムとナイロン繊維やポリエステル繊維等の各種繊維間の初期接着力、耐熱劣化後の接着力を改善した加硫ゴム−繊維複合体、そのためのＲＦＬ接着剤、ラテックス組成物を提供するものである。
【課題を解決するための手段】
【０００９】
本発明者らは、上記の課題について鋭意検討を重ねた結果、特定の粒子径を有するＰＶＣ粒子とクロロスルホン化ポリオレフィン粒子を特定の割合で配合するラテックス組成物、それを含んでなるＲＦＬ接着剤を加硫ゴム−繊維複合体に適応した際に、初期接着力、耐熱劣化後の接着力を改善した加硫ゴム−繊維複合体となることを見出し、本発明を完成するに至った。
【００１０】
即ち、本発明は、少なくとも、平均粒子径０．８μｍ以下のＰＶＣ粒子及び平均粒子径１μｍ以下のクロロスルホン化ポリオレフィン粒子を含んでなるラテックス組成物であって、ＰＶＣ粒子とクロロスルホン化ポリオレフィン粒子の合計量に対するＰＶＣ粒子の含有量が５〜２０重量％であることを特徴とするラテックス組成物、それを含んでなるＲＦＬ接着剤、該ＲＦＬ接着剤を含んでなる繊維と加硫ゴムとを含んでなる加硫ゴム−繊維複合体に関するものである。
【００１１】
以下に、本発明について詳細に説明する。
【００１２】
本発明のラテックス組成物は、少なくとも、平均粒子径０．８μｍ以下のＰＶＣ粒子及び平均粒子径１μｍ以下のクロロスルホン化ポリオレフィン粒子を含んでなるラテックス組成物であり、ＰＶＣ粒子とクロロスルホン化ポリオレフィン粒子の合計量に対するＰＶＣ粒子の含有量が５〜２０重量％のものである。そして、このようなラテックス組成物は、例えば、少なくとも、平均粒子径０．８μｍ以下のＰＶＣ粒子を含むＰＶＣラテックス、及び、平均粒子径１μｍ以下のクロロスルホン化ポリオレフィン粒子を含むクロロスルホン化ポリオレフィンラテックスを配合することにより得ることが可能である。
【００１３】
本発明のラテックス組成物を構成するＰＶＣ粒子は、平均粒子径０．８μｍ以下のＰＶＣ粒子である。ここで、平均粒子径が０．８μｍを超えるものである場合、得られた接着剤を用いた加硫ゴム−繊維複合体は、初期接着力及び耐熱劣化後の接着力が劣るものとなる。そして、特に加硫ゴム−繊維複合体の初期接着力及び耐熱劣化後の接着力がより向上したものとなることから、ＰＶＣ粒子としては、平均粒子径０．０７μｍ以上０．３μｍ以下のＰＶＣ粒子であることが好ましく、特に０．０７μｍ以上０．１μｍ以下のＰＶＣ粒子であることが好ましい。
【００１４】
なお、本発明におけるＰＶＣ粒子の平均粒子径やクロロスルホン化ポリオレフィン粒子の平均粒子径は、例えば一般に知られているレーザー回折法及び動的光散乱法を原理とした粒度分布測定装置により測定することが可能であり、より具体的には、例えば、レーザー回折／散乱式粒径測定装置（（商品名）ＬＡ−９２０、堀場製作所（株））により測定することが可能である。
【００１５】
なお、本発明において、ラテックス組成物、ＰＶＣラテックス、クロロスルホン化ポリオレフィンラテックス等と称されるラテックスとは、微細なポリマー粒子が水性媒体に代表される媒体に安定分散した分散液を称するものである。
【００１６】
該ＰＶＣ粒子を構成するＰＶＣとしては、例えば塩化ビニル単独重合体、塩化ビニルと共重合可能なビニル化合物との塩化ビニル共重合体を挙げることができる。その際、ＰＶＣ粒子をＰＶＣラテックスとして製造する際の製造方法としては、特に制限はなく、ＰＶＣラテックスの製造方法として一般に知られているどのような方法でも用いることができる。例えば、塩化ビニル単量体を単独又は塩化ビニル単量体と共重合可能な単量体の存在下で、脱イオン水、乳化剤（界面活性剤）、水溶性重合開始剤と共に緩やかな撹拌下で重合を行う乳化重合法、乳化重合法で得られた粒子をシードとして用い乳化重合を行うシード乳化重合法、塩化ビニル単量体を単独又は塩化ビニル単量体と共重合可能な単量体の存在下で、脱イオン水、乳化剤（界面活性剤）、必要に応じて高級アルコール等の乳化補助剤、油溶性重合開始剤をホモジナイザー等で混合分散した後、緩やかな撹拌下で重合を行うミクロ懸濁重合法、ミクロ懸濁重合法で得られた油溶性重合開始剤を含有するシードを用い重合を行うシードミクロ懸濁重合法等が挙げられる。そして、特にＰＶＣ粒子の安定したＰＶＣラテックスが得られることから乳化重合法により得られるＰＶＣラテックスであることが好ましい。
【００１７】
乳化重合としては、例えば水を分散媒とし、分散媒に対して、５〜１５０重量％の塩化ビニル単量体をアルキルベンゼンスルホン酸塩等の乳化剤の存在下、重合開始剤を用い、３０〜１００℃程度、好ましくは、４０〜８０℃で３〜２４時間、攪拌下重合する方法を挙げることができる。
【００１８】
その際の乳化剤としては、例えば、ドデシルベンゼンスルホン酸ナトリウム、ドデシルベンゼンスルホン酸アンモニウム等のアルキルベンゼンスルホン酸塩；アルキルナフタレンスルホン酸ナトリウム、アルキルナフタレンスルホン酸カリウム等のアルキルナフタレンスルホン酸塩；アルキルジフェニルエーテルジスルホン酸ナトリウム、アルキルジフェニルエーテルジスルホン酸カリウム等のアルキルジフェニルエーテルジスルホン酸塩；ラウリン酸アルカリ金属塩、ミリスチン酸アルカリ金属塩、パルミチン酸アルカリ金属塩、ステアリン酸アルカリ金属塩、オレイン酸アルカリ金属塩等の高級脂肪酸塩；ラウリル硫酸ナトリウム、ミリスチル硫酸エステルナトリウム等のアルキル硫酸エステル塩類；ポリオキシエチレンアルキルアリール硫酸エステル塩類；ポリオキシエチレンアルキルスルホコハク酸二ナトリウム、ポリオキシエチレンアルキルエーテルスルホコハク酸二ナトリウム、ジアルキルスルホコハク酸ナトリウム、ポリオキシエチレンラウリルエーテルスルホコハク酸ナトリウム、ジオクチルスルホコハク酸ナトリウム、ジオクチルスルホコハク酸ナトリウム、ジヘキシルスルホコハク酸ナトリウム等のスルホコハク酸塩、等を挙げることができ、これらは単独でも、２種類以上含有しても良い。
【００１９】
また、該ＰＶＣラテックスは、連鎖移動剤、還元剤、緩衝剤等を含有していてもよい。
【００２０】
該連鎖移動剤としては、ＰＶＣの重合度を調整できるものであればよく、例えば、トリクロロエチレン、四塩化炭素等のハロゲン化炭化水素；２−メルカプトエタノール、３−メルカプトプロピオン酸オクチル、ドデシルメルカプタン等のメルカプタン類；アセトン、ｎ−ブチルアルデヒド等のアルデヒド類等が挙げられる。
【００２１】
また、還元剤としては、例えば、亜硫酸ナトリウム、亜硫酸アンモニウム、亜硫酸水素ナトリウム、亜硫酸水素アンモニウム、チオ硫酸アンモニウム、メタ重亜硫酸カリウム、亜二チオン酸ナトリウム、Ｌ−アスコルビン酸、デキストローズ、硫酸第一鉄、硫酸銅等が挙げられる。
【００２２】
緩衝剤としては、例えば、リン酸−水素アルカリ金属塩、リン酸二水素アルカリ金属塩、フタル酸水素カリウム、ホウ酸−苛性カリウム、炭酸水素ナトリウム等が挙げられる。
【００２３】
塩化ビニル単量体と共重合可能な単量体としては、例えば（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｎ−ヘキシル、（メタ）アクリル酸２−エチルヘキシル、（メタ）アクリル酸ｎ−オクチル、（メタ）アクリル酸１，１−ジヒドロペルフルオロエチル、（メタ）アクリル酸１，１−ジヒドロペルフルオロプロピル、（メタ）アクリル酸１，１，５−トリヒドペルフルオロヘキシル、（メタ）アクリル酸１，１，２，２−テトラヒドロペルフルオロプロピル、（メタ）アクリル酸１，１，７−トリヒドロペルフルオロヘプチル、（メタ）アクリル酸１，１−ジヒドロペルフルオロオクチル、（メタ）アクリル酸１，１−ジヒドロペルフルオロデシル、（メタ）アクリル酸１−ヒドロキシプロピル、（メタ）アクリル酸２−ヒドロキシプロピル、（メタ）アクリル酸ヒドロキシエチル、（メタ）アクリル酸ジエチルアミノエチル、（メタ）アクリル酸ジブチルアミノエチル等の（メタ）アクリル酸エステル類；メチルビニルケトン等のアルキルビニルケトン化合物類；ビニルエチルエーテル等のアルキルビニルエーテル化合物類；アリルメチルエーテル等のアリルエーテル化合物類；スチレン、α−メチルスチレン、クロロスチレン、ビニルトルエン、ｐ−クロロメチルスチレン、ｐ−アセトキシスチレン、ｐ−アセトキシスチレン、ｐ−ブトキシスチレン、４−ビニル安息香酸、２−ビニルピリジン、４−ビニルピリジン、ビニルナフタレン等のビニル芳香族化合物；アクリロニトリル、メタクリロニトリル等のビニルニトリル化合物類；アクリルアミド；ブダジエン、２，３−ジクロロ−１，３−ブタジエン、２−シアノ−１，３−ブタジエン、１−クロロ−１，３−ブタジエン、２−（Ｎ−ピペリジメチル）−１，３−ブタジエン、２−トリエトキシメチル−１，３−ブタジエン、２−（Ｎ，Ｎ−ジメチルアミノ）−１，３−ブタジエン、Ｎ−（２−メチレン−３−ブテノイル）モルホリン等の１，３−ブタジエン化合物類；その他、イソプレン、ペンタジエン、塩化ビニリデン、フッ化ビニル、フッ化ビニリデン、プロピオン酸ビニル、無水マレイン酸、無水シトラコン酸、無水イタコン酸、マレイン酸、マレイン酸エステル、フマル酸エステル、クロトン酸、イタコン酸、フマル酸、メタクリロキシキシプロピルトリメトキシシラン、アクロレイン、ジアセトンアクリルアミド、ビニルメチルケトン、ビニルエチルケトン、ジアセトンメタクリレート、ビニルスルホン酸、２−アクリルアミド−１−メチルスルホン酸、２−メタクリルアミド−２−メチルプロパンスルホン酸等を挙げることができる。
【００２４】
ＰＶＣラテックスの製造の終了は、容器内の圧力を常圧、さらに減圧し、未反応単量体を回収することにより行う。場合によっては、重合禁止剤を添加して重合を終了させてもよい。また必要に応じ、重合終了後のＰＶＣラテックスに乳化剤等を追加添加することができる。
【００２５】
該ＰＶＣラテックスを製造する際に、重合の安定化やスケール発生量の低減を目的としてさらに、還元剤、緩衝剤、増粘剤、縮合リン酸塩、分散剤、粘着付与剤、ｐＨ調整剤、消泡剤、防腐剤、造膜助剤、老化防止剤、凍結防止剤等を添加することもできる。
【００２６】
また、該クロロスルホン化ポリオレフィン粒子は、平均粒子径１μｍ以下のクロロスルホン化ポリオレフィン粒子である。ここで、平均粒子径が１μｍを超える粒子である場合、得られる接着剤を加硫ゴム−繊維複合体の接着に適用した場合、得られる加硫ゴム−繊維複合体は、初期接着力や耐熱劣化後の接着力に劣るものとなる。そして、より初期接着力及び耐熱劣化後の接着力の向上した加硫ゴム−繊維複合体を提供することが可能となることから、クロロスルホン化ポリオレフィン粒子の平均粒子径は０．６７μｍ以上０．９μｍ以下が好ましい。
【００２７】
該クロロスルホン化ポリオレフィンとしては、クロロスルホン化ポリオレフィンの範疇に属するものであれば如何なるものであってもよく、例えばクロロスルホン化ポリエチレン、クロロスルホン化ポリプロピレンを挙げることができる。その際のポリエチレンとしては、エチレン−α−オレフィン共重合体であってもよく、また、ポリプロピレンとしては、プロピレン−α−オレフィン共重合体であってもよい。また、α−オレフィンとしては、例えば１−ブテン、１−ペンテン、４−メチル−１−ペンテン、３−メチル−１−ペンテン、１−ヘキセン等を挙げることができる。そして、該クロロスルホン化ポリオレフィンの製造方法としては、例えば原料であるポリエチレン、ポリプロピレン等のポリオレフィンを、例えば、クロロホルム、四塩化炭素、１，１，１−トリクロロエタン、１，１，２−トリクロロエタン、テトラクロロエタン、モノクロロベンゼン等のハロゲン化反応に不活性な反応溶媒を用い均一系で行う溶液法；ポリオレフィンを反応溶媒に懸濁させて反応させる懸濁法、等が挙げられる。反応終了のクロロスルホン化ポリオレフィンは、溶媒を除去することにより回収することが可能であり、その形状としては、チップ状、粉体等の形状であることが一般的である。
【００２８】
クロロスルホン化ポリオレフィン粒子をクロロスルホン化ポリオレフィンラテックスとする際には、例えばクロロスルホン化ポリオレフィン粒子を乳化剤等により水中に分散させることにより、クロロスルホン化ポリオレフィンラテックスとすることが可能である。
【００２９】
該クロロスルホン化ポリオレフィンラテックスは、クロロスルホン化ポリオレフィンを、ベンゼン、トルエン、キシレンエチルベンゼン等の芳香族炭化水素類；クロロホルム、四塩化炭素、１，１，１−トリクロロエタン、１，１，２−トリクロロエタン、テトラクロロエタン、モノクロロベンゼン等のハロゲン化炭化水素、等の溶媒に溶解し、乳化剤の存在下、水中の分散性乳化を行い、その後溶媒を除去することにより製造することができる。
【００３０】
その際の乳化剤としては、クロロスルホン化ポリオレフィンを水中に乳化分散が可能であれば特に制限はなく、例えば、ドデシルベンゼンスルホン酸ナトリウム、ドデシルベンゼンスルホン酸アンモニウム等のアルキルベンゼンスルホン酸塩類；アルキルナフタレンスルホン酸ナトリウム、アルキルナフタレンスルホン酸カリウム等のアルキルナフタレンスルホン酸塩類；アルキルジフェニルエーテルジスルホン酸ナトリウム、アルキルジフェニルエーテルジスルホン酸カリウム等のアルキルジフェニルエーテルジスルホン酸塩類；ラウリン酸アルカリ金属塩、ミリスチン酸アルカリ金属塩、パルミチン酸アルカリ金属塩、ステアリン酸アルカリ金属塩、オレイン酸アルカリ金属塩等の高級脂肪酸塩類；ラウリル硫酸ナトリウム、ミリスチル硫酸エステルナトリウム等のアルキル硫酸エステル塩類；ポリオキシエチレンアルキルアリール硫酸エステル塩類；ポリオキシエチレンアルキルスルホコハク酸二ナトリウム、ポリオキシエチレンアルキルエーテルスルホコハク酸二ナトリウム、ジアルキルスルホコハク酸ナトリウム、ポリオキシエチレンラウリルエーテルスルホコハク酸ナトリウム、ジオクチルスルホコハク酸ナトリウム、ジオクチルスルホコハク酸ナトリウム、ジヘキシルスルホコハク酸ナトリウム等のスルホコハク酸塩類、等が挙げられる。これらは単独でも、２種類以上含有しても良い。
【００３１】
該クロロスルホン化ポリオレフィンラテックスは、塩基性物質を含有することにより一層安定なラテックスとすることが可能である。その際の塩基性物質としては、例えば水酸化ナトリウム、水酸化カリウム、アンモニア、メチルアミン、エチルアミン、プロピルアミン、ブチルアミン、ヘキシルアミン、ジエタノールアミン、モルホリン等が挙げられる。
【００３２】
ラテックスとする際の乳化装置としては、例えばホモミキサー、ホモジナイザー、ホモミックラインミキサー乳化装置等が挙げられ、十分にクロロスルホン化ポリオレフィンが水中に分散するように撹拌回転数、撹拌時間等の条件を調整することによりラテックスとすることが可能である。
【００３３】
また、ラテックスとする際に乳化液から溶媒を除去する方法としては、減圧化で加熱して除去すればよい。この時必要に応じて同時に水を除去してラテックスの濃度を調節することも可能である。
【００３４】
該クロロスルホン化ポリオレフィンラテックスには、加硫剤、加硫促進剤、受酸剤、補強剤、充填剤、下降助剤、軟化剤、可塑剤、老化防止剤、樹脂、成膜助剤、濡れ性改良剤、顔料、染料、チキソ剤、粘度調整剤、消泡剤、防黴剤等を必要に応じて添加されていてもよい。
【００３５】
本発明のラテックス組成物は、ＰＶＣ粒子とクロロスルホン化ポリオレフィン粒子の合計量に対するＰＶＣ粒子の含有量が５〜２０重量％のものである。ここで、ＰＶＣ粒子の含有量が５重量％未満の場合は、得られる組成物をＲＦＬ接着剤とし、加硫ゴム−繊維複合体に適用した際に、得られる加硫ゴム−繊維複合体は、初期接着力及び耐熱劣化後の接着力に劣るものとなる。一方、ＰＶＣ粒子の含有量が２０重量％を超える場合も、同様に加硫ゴム−繊維複合体の初期接着力及び耐熱劣化後の接着力が劣るものとなる。
【００３６】
本発明のラテックス組成物は、レゾルシン−ホルムアルデヒド縮合物分散液（以下、ＲＦ液と記す。）と配合することにより、初期接着力及び耐熱劣化後の接着力に優れる加硫ゴム−繊維複合体を提供することを可能とするＲＦＬ（レゾルシン−ホルムアルデヒド縮合物−ラテックス）接着剤とすることができる。その際の該ＲＦＬ接着剤の製造方法としては、如何なる方法を用いてもよく、例えば該ＰＶＣ粒子と該クロロスルホン化ポリオレフィン粒子を含むラテックス組成物とＲＦ液とを配合する方法、その他、ＲＦ液に該クロロスルホン化ポリオレフィン粒子（ラテックス）及び該ＰＶＣ粒子（ラテックス）を配合する方法であってもよい。
【００３７】
該ＲＦ液は、レゾルシンとホルムアルデヒドとの縮合物の分散液であり、例えば、１，３−ベンゼンジオール、１，５−ベンゼンジオール、ビスヒドロキシメチルフェノール、ビスヒドロキシエチルフェノールの如きビスヒドロキシアルキルフェノール等のレゾルシンとホルムアルデヒドとの縮合物の水溶液であり、縮合物とする際には、水酸化ナトリウム、水酸化カリウム、アンモニア等の塩基性触媒、又は塩酸、硫酸等の酸触媒を用い製造することができる。
【００３８】
本発明のＲＦＬ接着剤は、該ラテックス組成物及びＲＦ液を含んでなるものであり、必要に応じてイソシアネート化合物、ブロックイソシアネート化合物、エポキシ化合物等を含有していてもよい。
【００３９】
該イソシアネート化合物としては、例えば、トリレンジイソシアネート、ｍ−フェニレンジイソシアネート、ジフェニルメタンジイソシアネート、ヘキサメチレンジイソシアネート、ポリメチレンポリフェニルポリイソシアネート等のポリイソシアネート；これらのイソシアネートと活性水素原子を２個以上有する化合物、例えば、トリメチロールプロパンやペンタエリスリトール等との反応物である多価アルコール付加ポリイソシアネート化合物、等が挙げられる。
【００４０】
該ブロックイソシアネート化合物としては、前記ポリイソシアネートに、例えば、ジフェニルアミン、キシリジン等の芳香族第２級アミン類；フタル酸イミド類；カプロラクタム、バレロラクタム等のラクタム類；アセトキシム、メチルエチルケトンオキシム、シクロヘキサンオキシム等のオキシム類；等のブロック化剤を反応させたブロック化ポリイソシアネート化合物が挙げられる。
【００４１】
該エポキシ化合物としては、特に限定されるものではないが、分子内に２個以上のエポキシ基を有するポリエポキシド化合物、例えば、エチレングリコール、グリセロール、ソルビトール、ペンタエリスリトール、ポリエチレングリコール等の多価アルコール類とエピクロルヒドリンの如きハロゲン含有エポキシド類との反応物；レゾルシン、ビス（４−ヒドロキシフェニル）ジメチルメタン、フェノール・ホルムアルデヒド樹脂等の多価フェノール類と前記ハロゲン含有エポキシド類との反応物；３，４−エポキシシクロヘキセンエポキシド、３，４−エポキシシクロヘキシルメチル、３，４−エポキシシクロヘキセンカルボキシレート、ビス（３，４−エポキシ−６−メチル−シクロメチル）アジペート、等が挙げられる。
【００４２】
また、該イソシアネート化合物、該ブロックイソシアネート化合物、該エポキシ化合物は、加硫ゴム−繊維複合体における繊維の処理剤とすることも可能であり、その際は、直接、これらによる繊維の処理を行った後に、本発明のＲＦＬ接着剤による処理を行えばよい。
【００４３】
本発明のラテックス組成物を含むＲＦＬ接着剤は、加硫ゴム−繊維複合体を構成する繊維の処理に有効であり、当該処理を行った繊維は加硫ゴムとの接着性が向上されるものである。その際の繊維としては、例えばポリエステル繊維、ナイロン繊維、アラミド（芳香族ポリアミド）繊維、ガラス繊維、カーボン繊維、レーヨン繊維、ビニロン繊維、スフ等が挙げられるが特に限定されるものではない。また繊維の形状は糸状、コード状、織物、不織布、シート、短繊維、フィルム、シート等の種々の形態があるが特に限定されるものではない。
【００４４】
本発明のＲＦＬ接着剤による繊維の処理方法としては、特に制限されるものではなく、例えば１）本発明のＲＦＬ接着剤による浸漬液を繊維に含浸乾燥させる方法、２）イソシアネート化合物、ブロックイソシアネート化合物またはエポキシ化合物を予め水や酢酸エチル等の有機溶剤に希釈し、繊維に浸漬乾燥した後、本発明のＲＦＬ接着剤による浸漬液をその繊維に含浸乾燥させる方法、３）イソシアネート化合物、ブロックイソシアネート化合物またはエポキシ化合物を含む本発明のＲＦＬ接着剤の浸漬液に、繊維を含浸乾燥させる方法、等があげられる。
【００４５】
本発明のＲＦＬ接着剤による繊維の含浸処理としては、ＲＦＬ接着剤の樹脂化や繊維との化学結合を促進するため、８０〜１５０℃で水分を除去する乾燥処理を行った後、１５０℃以上の温度で熱処理（ベーキング）を行うことが好ましい。
【００４６】
本発明の加硫ゴム−繊維複合体は、ゴム組成物と繊維との配合物を加硫することにより複合体化されるものであり、その際のゴム組成物とは、生ゴムとも称される原料ゴムと、充填剤、可塑剤、加硫剤、加硫促進剤、老化防止剤及び加工助剤等からなる副原料物とを混合して得られるゴム配合物のことである。
【００４７】
原料ゴムとしては、特に限定されるものではなく、例えば、天然ゴム（ＮＲ）、スチレンブタジエンゴム（ＳＢＲ）、ニトリルブタジエンゴム（ＮＢＲ）、クロロプレンゴム（ＣＲ）、ブチルゴム、ハロゲン化ブチルゴム等の不飽和型ゴム；クロロスルホン化ポリエチレン（ＣＳＭ）、塩素化ポリエチレン、水素添加ニトリルゴム、エチレンプロピレン系ゴム、エピクロルヒドリンゴム、フッ素ゴム、アクリルゴム、シリコーンゴム等の飽和型ゴム；等が挙げられ、これらは２種以上を併用してよく、中でも、本発明のＲＦＬ接着剤は、特にエチレンプロピレン系ゴムに効率的に作用するものである。
【００４８】
副原料物としては、例えば、カーボンブラック、マイカ、シリカ、クレイ、水酸化マグネシウム、水酸化アルミニウム、黒鉛、マイカ、フェライト等の充填剤；パラフィン系オイル，ナフテン系オイル，アロマ系オイル，大豆油，菜種油等の植物油、ジブチルフタル酸エステル，ジオクチルフタル酸エステル等のフタル酸エステル類、液状ブタジエンゴム等の液状ゴム等の可塑剤；硫黄、ベンゾイルパーオキサイド等の加硫剤；テトラメチルチウラムジスルフィド、テトラエチルチウラムジスルフィド、モルホリノジチオベンゾチアゾール、ジフェニルチオウレア、ジフェニルグアニジン、メルカプトベンゾチアゾール、Ｎ−スルフェンアミド、ジメチルジカルバミン酸亜鉛、酸化マグネシウム、鉛丹等の加硫促進助剤；無水フタル酸、ニトロソジフェニルアミン等のスコーチ防止剤；Ｎ−イソプロピルＮ’−フェニル−ｐ−フェニレンジアミン、２，６−ジ−ｔ−ブチルカテコール、メルカプトベンツイミダゾール等の老化防止剤；チオキシレノール、ジキシルジスルフィド等の素練り促進剤；ワックス、ステアリン酸等の活剤；テルペンフェノール、ガムロジン、トール油ロジン等の粘着付与剤；重炭酸ナトリウム、アゾジカルボンアミド、ｐ，ｐ’−オキシビス（ベンゼンスルホニルヒドラジド）等の発泡剤等が挙げられる。
【００４９】
原料ゴムと副原料物とを混合しゴム組成物とする際には、例えばオープンロール、加圧ニーダー、バンバリーミキサー等のミキサーによって混合分散を行う方法を採用することができる。
【００５０】
そして、本発明のラテックス組成物を含むＲＦＬ接着剤による処理を行った繊維がコード、織物、シート等である場合は、例えば、該繊維と該ゴム組成物を密着し、これを加硫することにより、加硫ゴムと繊維との接着性に優れる加硫ゴム−繊維複合体を得ることができる。また、本発明のラテックス組成物を含むＲＦＬ接着剤による処理を行った繊維が短繊維である場合、例えば、該ゴム組成物と該短繊維とを混練し、これを加硫することにより、加硫ゴムと繊維との接着性に優れる加硫ゴム−繊維複合体を得ることができる。加硫方法としては、例えば、プレス加硫、蒸気加硫、熱空気加硫、ＵＨＦ加硫、電子線加硫または溶融塩加硫等を挙げることができ、いずれの方法を用いてもよい。
【００５１】
本発明の加硫ゴム−繊維複合体を成型することで、加硫ゴム−繊維複合体の成型体を得ることができる。成型方法としては、例えば、カレンダ加工、押出し成型、射出成型、圧縮成型等が挙げられる。
【００５２】
本発明の加硫ゴム−繊維複合体は、成型体とすることにより、自動車用ゴムホースや産業用ホース類、トラック・バス等の空気バネ、Ｖベルト、歯付ベルトコンベヤベルト、動力伝達用ベルト等の自動車用ベルトや工業用ベルト等の各種ベルト、自動車用タイヤや自動二輪用タイヤ等のタイヤ用途、土木建築シート、ゴム履物の日用品等の広範な用途に使用可能となる。
【発明の効果】
【００５３】
本発明のラテックス組成物、それを含むＲＦＬ接着剤は(加硫)ゴムとの接着性に優れる繊維を提供することができ、加硫ゴム−繊維複合体、特にエチレンプロピレン系ゴム系の複合体においては繊維間の初期力及び耐熱劣化後の接着力にも優れるものとなる。
【実施例】
【００５４】
以下の実施例、比較例により、本発明を具体的に説明する。
【００５５】
なお、以下の実施例及び比較例におけるＰＶＣ粒子を含むＰＶＣラテックス、クロロスルホン化ポリオレフィン粒子を含むクロロスルホン化ポリオレフィンラテックス、ラテックス組成物、ＲＦＬ接着剤、加硫ゴム−繊維複合体の評価方法は以下の通りである。
【００５６】
＜平均粒子径＞
ＰＶＣ粒子を含むＰＶＣラテックス、クロロスルホン化ポリオレフィン粒子を含むクロロスルホン化ポリオレフィンラテックスの平均粒子径は、各々、レーザー透過率が８４〜８６％となるように水を添加して濃度調整を行った測定用試料を、レーザー回折／散乱式粒径測定装置（商品名：ＬＡ−９２０、堀場製作所製）を用い粒径分布を測定しメジアン径を求め、平均粒子径とした。
【００５７】
＜加硫ゴム−繊維複合体の初期接着力の測定＞
恒温室（２５℃、相対湿度６５％）で１日以上放置したゴム組成物−繊維複合体のシートをＪＩＳＫ６５０２に準拠し、幅２５ｍｍ、長さ１００ｍｍ以上の短冊状の試験片を作製した。試験片は、引張り試験機（オリエンテック社製、型式ＲＴＭ−５００）を用い、５０ｍｍ／分の剥離速度でゴム組成物と繊維間の剥離試験により剥離力を求め、初期の接着力とした。
【００５８】
＜加硫ゴム−繊維複合体の耐熱劣化後の接着力の測定＞
ゴム組成物−繊維複合体のシートを１７５℃、６時間の後加硫をギヤーオーブン中で行い、加硫ゴム−繊維複合体シートの剥離試験を初期接着強度と同様の方法で行い、耐熱劣化後の接着力とした。
【００５９】
製造例１（ＰＶＣラテックス１）
２．５Ｌ重合缶内に脱イオン水８００ｇ、塩化ビニル単量体６００ｇ、５重量％ラウリン酸カリウム水溶液９．６ｇ及び過硫酸カリウム０．１６ｇを仕込み、温度を５６℃に上げ重合を開始した。重合開始１５０分後より５重量％ラウリン酸カリウム水溶液４５ｇと５重量％ドデシルベンゼンスルホン酸ナトリウム水溶液１２５ｇを１時間あたり１７ｍｌの速度で添加し、４８０分後にその添加を停止した。重合缶内の圧力が０．５ＭＰａまで低下したところで、未反応の塩化ビニル単量体を回収し、平均粒子径が０．２６μｍ、ＰＶＣ粒子の濃度が３２．６重量％のＰＶＣラテックス１を得た。
【００６０】
製造例２（ＰＶＣラテックス２）
２．５Ｌオートクレーブ中に初期仕込みとして脱イオン水９００．０ｇ、塩化ビニル単量体７５０．０ｇ、３重量％濃度の過硫酸カリウム水溶液５．０ｇ及び５重量％濃度のドデシルベンゼンスルホン酸ナトリウム水溶液７５．０ｇを仕込み、温度を６６℃に上げて、乳化重合を開始した。温度を６６℃に保ち、６６℃におけるオートクレーブ内の圧力が０．７ＭＰａまで低下した後、未反応の塩化ビニル単量体を回収した。これに５重量％ドデシルベンゼンスルホン酸ナトリウム水溶液２３５．０ｇを追加添加し、平均粒子径が０．１０μｍ、ＰＶＣ粒子の濃度が３７．０重量％のＰＶＣラテックス２を得た。
【００６１】
製造例３（ＰＶＣラテックス３）
仕込時にラウリン酸カリウム水溶液を仕込まなかったこと以外は、製造例１と同様操作を行い、平均粒子径が０．５６μｍ、ＰＶＣ濃度が３２．６重量％のＰＶＣラテックス３を得た。
【００６２】
製造例４（ＰＶＣラテックス４）
１ｍ３オートクレーブ中に脱イオン水５００ｋｇ、塩化ビニルモノマー３００ｋｇ、ビス（１−メチルヘプチル）パーオキシジカーボネート２００ｇおよび２５重量％ラウリル硫酸ナトリウム水溶液１２ｋｇ、ラウリルアルコール４．５ｋｇを仕込み、該重合液を１００分間ホモジナイザーを用いて循環し、均質化処理後、温度を４８℃に上げて重合を進めた。重合圧力が４８℃における塩化ビニル単量体飽和蒸気圧から２ｋｇ／ｃｍ２降下した時に重合反応を停止し、未反応の塩化ビニル単量体を回収し、平均粒子径が０．９５μｍ、ＰＶＣ濃度が３２．６重量％のＰＶＣラテックス４を得た。
【００６３】
製造例５（クロロスルホン化ポリオレフィンラテックス１）
０．５Ｌの攪拌機及び冷却器付きの４つ口フラスコにクロロスロホン化ポリオレフィンとしてクロロスルホン化ポリエチレン（（商品名）ＴＳ−３２０、東ソー株式会社製）を３０ｇ、トルエンを２７０ｇ入れ９０℃に昇温し３時間撹拌し１０重量％のクロロスルホン化ポリエチレン−トルエン溶液を得た。得られたトルエン溶液は、１０重量％の水酸化カリウム溶液６．９ｇ、ポリオキシエチレン（３）ラウリルラウリルエーテル硫酸ナトリウム（（商品名）エマール２０Ｃ、花王株式会社製）の２５．３％水溶液３．６ｇを水３３７．５ｇに溶解した水溶液が入った容器に入れ、６０℃の湯浴上でホモジナイザーを用い、１００００ｒｐｍ、１０分間、強制乳化を行ないクロロスルホン化ポリエチレン−トルエン溶液の乳化液を得た。得られた乳化液はエバポレーターを用い６０℃で減圧下、トルエン及び水を留去し、２００メッシュの濾布で濾過後、平均粒子径０．８１μｍ、クロロスルホン化ポリエチレン粒子の濃度が３０．５重量％のクロロスルホン化ポリオレフィンラテックス１を得た。
【００６４】
製造例６（クロロスルホン化ポリオレフィンラテックス２）
ポリオキシエチレン（３）ラウリルラウリルエーテル硫酸ナトリウムの２５．３％水溶液を３．７ｇにした以外は、製造例５と同じ操作で平均粒子径が０．６７μｍ、クロロスルホン化ポリエチレン粒子の濃度が３１．０重量％のクロロスルホン化ポリオレフィンラテックス２を得た。
【００６５】
製造例７（クロロスルホン化ポリオレフィンラテックス３）
ポリオキシエチレン（３）ラウリルラウリルエーテル硫酸ナトリウムの２５．３％水溶液３．０ｇにした以外は、製造例５と同じ操作で平均粒子径が０．９２μｍ、クロロスルホン化ポリエチレン粒子の濃度が３１．６重量％のクロロスルホン化ポリオレフィンラテックス３を得た。
【００６６】
製造例８（クロロスルホン化ポリオレフィンラテックス４）
ポリオキシエチレン（３）ラウリルラウリルエーテル硫酸ナトリウムの２５．３％水溶液２．４ｇにした以外は、製造例５と同じ操作で平均粒子径が１．２２μｍ、クロロスルホン化ポリエチレン粒子の濃度が３０．０重量％のクロロスルホン化ポリオレフィンラテックス４を得た。
【００６７】
実施例１
０．５リットルの攪拌機のついた容器に、製造例１で得られた平均粒子径０．２６μｍのＰＶＣ粒子からなるＰＶＣラテックス１を２４．１ｇ、製造例５で得られた平均粒子径０．８１μｍのクロロスルホン化ポリエチレン粒子からなるクロロスルホン化ポリオレフィンラテックス１を２３２．１ｇ、それぞれを加え撹拌し、平均粒子径が０．２６μｍのＰＶＣ粒子を（ＰＶＣ粒子＋クロロスルホン化ポリオレフィン粒子）の粒子全体に対して、１０重量％含む、固形分３０．７重量％のラテックス組成物２５６．３ｇを得た。
【００６８】
一方で、０．５リットルの攪拌機のついた容器にレゾルシン１１．０ｇ、ホルムアルデヒド３７％水溶液（ホルマリン）１６．２ｇ、触媒として水酸化ナトリウム０．７ｇ及び水２３２ｇを加え、室温で５時間撹拌を行い樹脂固形分６．８％のレゾルシン−ホルムアルデヒド縮合物分散液（ＲＦ液）２６０ｇを得た。
【００６９】
そして、１リットルの容器に上記ラテックス組成物２５６．３ｇと上記ＲＦ液２６０ｇに加え、２０時間室温で撹拌後、更に水溶性エポキシ化合物（（商品名）ＳＲ4ＧＬ、阪本薬品製）２．１ｇを加え１０分間撹拌することにより固形分濃度１８．７重量％のＲＦＬ接着剤を調製した。
【００７０】
繊維として１６ｃｍ×１６ｃｍに裁断したナイロン布（敷島カンバス社製、（商品名）Ｎ−８５６）をＲＦＬ接着剤５００ｇに１０分間浸漬後、１４０℃のギヤーオーブンで乾燥し、ＲＦＬ接着剤処理繊維とした。
【００７１】
ゴム組成物はエチレンプロピレン系ゴムを原料ゴムとし、以下の配合の１３倍量のエチレンプロピレン系ゴム組成物をＡ練り及びＢ練りを行うことにより調製した。なお、Ａ練りは、３リットル加圧型ニーダー、Ｂ練りは１２インチロールを用い調製した。
【００７２】
（Ａ練り）
エチレンプロピレン系ゴム（（商品名）ＥＰ２１、ＪＳＲ社製）    １００．０重量部
亜鉛華                                                            ５．０重量部
ステアリン酸                                                      １．０重量部
ＦＥＦカーボンブラック                                          ５０．０重量部
プロセス油（（商品名）ＳＵＮＰＡＲ１５０、日本サン石油社製）    １０．０重量部
（Ｂ練り）
硫黄                                                              １．０重量部
ジブチルジチオカルバミン酸亜鉛                                    １．０重量部
テトラメチルチウラムジスルフィド                                  １．０重量部
２−メルカプトベンゾチアゾール                                    １．０重量部
そして、ＲＦＬ接着剤処理液で処理したナイロン布をエチレンプロピレン系ゴム組成物ではさみ、ゴム組成物−繊維複合体とし、１６０℃で３０分間プレス加硫することにより、加硫ゴム−繊維複合体を調製した。その後恒温室（２５℃、相対湿度６５％）で１日以上放置し、初期接着力を測定した。また、耐熱劣化後の接着力は、加硫ゴム−繊維複合体を１７５℃のオーブンにいれ６時間熱劣化した後の接着力を測定した。その結果を表１に示す。
【００７３】
表１から明らかなように、平均粒子径０．８μｍ以下のＰＶＣ粒子及び平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム−ナイロン繊維複合体）の初期接着力や耐熱劣化後の接着力は優れていた。
【００７４】
【表１】
0006520418.tif 000002
【００７５】
実施例２〜３
製造例２〜３で得られた平均粒子径０．８μｍ以下のＰＶＣ粒子を含むＰＶＣラテックス２，３及び製造例６〜７で得られた平均粒子径１．０μｍ以下のクロロスルホン化ポリオレフィン粒子を含むクロロスルホン化ポリオレフィンラテックス２，３を使用した以外は、実施例１と同様の操作で、ラテックス組成物、ＲＦＬ接着剤、処理繊維、ゴム組成物−繊維複合体（エチレンプロピレン系ゴム組成物−ナイロン繊維複合体）、加硫ゴム−繊維複合体を調製し、その評価を行った。その結果を表１に示す。
【００７６】
表１から明らかなように、平均粒子径が０．８μｍ以下のＰＶＣ粒子及び平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム−ナイロン繊維複合体）の初期接着力や耐熱劣化後の接着力は優れていた。
【００７７】
実施例４
表１に示す通り、ＰＶＣ粒子の（ＰＶＣ粒子＋クロロスルホン化ポリオレフィン粒子）の粒子全体に対しての含有量が５重量％であること以外は、実施例１と同様の操作で平均粒子径０．２６μｍのＰＶＣ粒子を含むＰＶＣラテックス１、及び、平均粒子径０．８１μｍのクロロスルホン化ポリオレフィン粒子を含むクロロスルホン化ポリオレフィンラテックス１からなるラテックス組成物、ＲＦＬ接着剤、処理繊維、ゴム組成物−繊維複合体（エチレンプロピレン系ゴム組成物−ナイロン繊維複合体）、及び加硫ゴム−繊維複合体を調製しその評価を行った。その結果を表１に示す。
【００７８】
表１から明らかなように、平均粒子径が０．８μｍ以下のＰＶＣ粒子及び平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム−ナイロン繊維複合体）の初期接着力や耐熱劣化後の接着力は優れていた。
【００７９】
実施例５
表１に示す通り、ＰＶＣ粒子の（ＰＶＣ粒子＋クロロスルホン化ポリオレフィン粒子）の粒子全体に対しての含有量が２０重量％であること以外は、実施例１と同様の操作で平均粒子径０．８μｍ以下のＰＶＣ粒子を含むＰＶＣラテックス１、及び、平均粒子径１．０μｍ以下のクロロスルホン化ポリオレフィン粒子を含むクロロスルホン化ポリオレフィンラテックス１、ＲＦＬ接着剤、処理繊維、ゴム組成物−繊維複合体（エチレンプロピレン系ゴム組成物−ナイロン繊維複合体）、及び加硫ゴム−繊維複合体を調製しその評価を行った。その結果を表２に示す。
【００８０】
表２から明らかなように、平均粒子径が０．８μｍ以下のＰＶＣ粒子及び平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム組成物−ナイロン繊維複合体）の初期接着力や耐熱劣化後の接着力は優れていた。
【００８１】
実施例６
０．２リットルの容器に水溶性エポキシ化合物（（商品名）ＳＲ４ＧＬ、阪本薬品製）２ｇを水９９８ｇに１０分間撹拌させ溶解し、別容器に移しとり、１６ｃｍ×１６ｃｍに裁断したテトロン布（敷島カンバス社製、（商品名）Ｔ−８１）を１０分間浸漬後、１４０℃で１０分間、ギヤーオーブン中で乾燥し、予めエポキシで処理したテトロン繊維を使用した以外は、実施例１と同様の方法で平均粒子径０．８μｍ以下のＰＶＣ粒子及び平均粒子径１．０μｍ以下のクロロスルホン化ポリオレフィン粒子を含むラテックス組成物、ＲＦＬ接着剤、処理繊維、ゴム組成物−繊維複合体（エチレンプロピレン系ゴム組成物−ナイロン繊維複合体）、及び加硫ゴム−繊維複合体を調製しその評価を行った。その結果を表２に示す。
【００８２】
表２から明らかなように、平均粒子径が０．８μｍ以下のＰＶＣ粒子及び平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム−ナイロン繊維複合体）の初期接着力や耐熱劣化後の接着力は優れていた。
【００８３】
【表２】
0006520418.tif 000003
【００８４】
実施例７〜８
実施例６で得られた予めエポキシ処理したテトロン繊維を用い、実施例２〜３の平均粒子径０．５６μｍ、０．１０μｍのＰＶＣ粒子を含むＰＶＣラテックス２，３、及び、平均粒子径０．８１μｍ、０．６７μｍのクロロスルホン化ポリオレフィン粒子を含むクロロスルホン化ポリオレフィンラテックス２，３、を含むラテックス組成物、ＲＦＬ接着剤、処理繊維、ゴム組成物−繊維複合体（エチレンプロピレン系ゴム組成物−テトロン繊維複合体）、及び加硫ゴム−繊維複合体を調製しその評価を行った。その結果を表２に示す。
【００８５】
表２から明らかなように、平均粒子径が０．８μｍ以下のＰＶＣ粒子及び平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム−ナイロン繊維複合体）の初期接着力や耐熱劣化後の接着力は優れていた。
【００８６】
実施例９
実施例６で得られたエポキシ処理したテトロン繊維を用い、実施例６の平均粒子径０．２６μｍのＰＶＣ粒子を含むＰＶＣラテックス１、及び、平均粒子径０．８１μｍのクロロスルホン化ポリオレフィン粒子を含むクロロスルホン化ポリオレフィンラテックス１からなり、ＰＶＣ粒子の（ＰＶＣ粒子＋クロロスルホン化ポリオレフィン粒子）の粒子全体に対しての含有量を５重量％としたラテックス組成物、ＲＦＬ接着剤、処理繊維、ゴム組成物−繊維複合体（エチレンプロピレン系ゴム組成物−テトロン繊維複合体）、加硫ゴム−繊維複合体を調製しその評価を行った。その結果を表２に示す。
【００８７】
表２から明らかなように、平均粒子径が０．８μｍ以下のＰＶＣ粒子及び平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム−テトロン繊維複合体）の初期接着力や耐熱劣化後の接着力は優れていた。
【００８８】
実施例１０
実施例６で得られたエポキシ処理したテトロン繊維を用い、実施例６の平均粒子径０．２６μｍのＰＶＣ粒子を含むＰＶＣラテックス１、及び、平均粒子径０．８１μｍのクロロスルホン化ポリオレフィン粒子を含むクロロスルホン化ポリオレフィンラテックス１からなる、ＰＶＣ粒子の（ＰＶＣ粒子＋クロロスルホン化ポリオレフィン粒子）の粒子全体に対しての含有量を２０重量％としたラテックス組成物、ＲＦＬ接着剤、処理繊維、ゴム組成物−繊維複合体（エチレンプロピレン系ゴム組成物−テトロン繊維複合体）、加硫ゴム−繊維複合体を調製しその評価を行った。その結果を表２に示す。
【００８９】
表２から明らかなように、平均粒子径が０．８μｍ以下のＰＶＣ粒子、及び、平均粒子径が１．０μｍ以下のクロロスルホン化ポリオレフィン粒子を含むラテックス組成物から得られたＲＦＬ接着剤を使用して得られた加硫ゴム−繊維複合体（加硫エチレンプロピレン系ゴム−テトロン繊維複合体）の初期接着力や耐熱劣化後の接着力は優れていた。
【００９０】
比較例１
実施例１と同様の操作で、製造例４で得られた平均粒子径０．９５μｍのＰＶＣ粒子を含むＰＶＣラテックス４、及び、製造例８で得られた平均粒子径１．２２μｍのクロロスルホン化ポリオレフィン粒子を含むクロロスルホン化ポリオレフィンラテックス４からなる組成物、接着剤、処理繊維、ゴム組成物−繊維複合体（エチレンプロピレン系ゴム組成物−ナイロン繊維複合体）、加硫ゴム−繊維複合体を調製しその評価を行った。その結果を表３に示す。
【００９１】
表３から明らかなように、平均粒子径が０．８μｍを超えるＰＶＣ粒子を含むＰＶＣラテックス、及び、平均粒子径が１．０μｍを超えるクロロスルホン化ポリオレフィン粒子を含むクロロスルホン化ポリオレフィンラテックスを含む組成物から得られた接着剤を使用して得られた加硫ゴム−繊維複合体（加硫エチレンプロピレン系ゴム−ナイロン繊維複合体）の初期接着力や耐熱劣化後の接着力は劣っていた。
【００９２】
【表３】
0006520418.tif 000004
【００９３】
比較例２
実施例１と同様の操作で、製造例４で得られた平均粒子径０．９５μｍのＰＶＣ粒子４を使用した以外は、実施例１と同様の操作で、組成物、接着剤、処理繊維、ゴム組成物−繊維複合体（エチレンプロピレン系ゴム組成物−ナイロン繊維複合体）、加硫ゴム−繊維複合体を調製しその評価を行った。その結果を表３に示す。
【００９４】
表３から明らかなように、平均粒子径が０．８μｍを超えるＰＶＣ粒子を含むＰＶＣラテックスを含む組成物から得られた接着剤を使用して得られた加硫ゴム−繊維複合体（加硫エチレンプロピレン系ゴム−ナイロン繊維複合体）の初期接着力や耐熱劣化後の接着力は劣っていた。
【００９５】
比較例３
実施例１と同様の操作で、製造例８で得られた平均粒子径１．２２μｍのクロロスルホン化ポリオレフィンラテックス８を使用した以外は、実施例１と同様の操作で、組成物、接着剤、処理繊維、ゴム組成物−繊維複合体（エチレンプロピレン系ゴム組成物−ナイロン繊維複合体）、加硫ゴム−繊維複合体を調製しその評価を行った。その結果を表３に示す。
【００９６】
表３から明らかなように、平均粒子径が１．０μｍを超えるクロロスルホン化ポリオレフィン粒子を含むクロロスルホン化ポリオレフィンラテックスを含む組成物から得られた接着剤を使用して得られた加硫ゴム−繊維複合体（加硫エチレンプロピレン系ゴム−ナイロン繊維複合体）の初期接着力や耐熱劣化後の接着力は劣っていた。
【００９７】
比較例４
表３に示す通り、ＰＶＣ粒子の（ＰＶＣ粒子＋クロロスルホン化ポリオレフィン粒子）の粒子全体に対しての含有量が２重量％であること以外は、実施例１と同様の操作で平均粒子径０．２６μｍのＰＶＣ粒子を含むＰＶＣラテックス、及び、平均粒子径０．８１μｍのクロロスルホン化ポリオレフィン粒子を含むクロロスルホン化ポリオレフィンラテックスを含む組成物、接着剤、処理繊維、ゴム組成物−繊維複合体（エチレンプロピレン系ゴム組成物−ナイロン繊維複合体）、加硫ゴム−繊維複合体を調製しその評価を行った。その結果を表３に示す。
【００９８】
表３から明らかなように、ＰＶＣ粒子の（ＰＶＣ粒子＋クロロスルホン化ポリオレフィン粒子）の粒子全体に対しての含有量が２重量％と小さい組成物を含む組成物から得られた接着剤を使用して得られた加硫ゴム−繊維複合体（加硫エチレンプロピレン系ゴム−ナイロン繊維複合体）の初期接着力や耐熱劣化後の接着力は劣った。
【００９９】
比較例５
表３に示す通り、ＰＶＣ粒子の（ＰＶＣ粒子＋クロロスルホン化ポリオレフィン粒子）の粒子全体に対しての含有量が３０重量％であること以外は、実施例１と同様の操作で平均粒子径０．２６μｍのＰＶＣ粒子を含むＰＶＣラテックス、及び、平均粒子径０．８１μｍのクロロスルホン化ポリオレフィン粒子を含むクロロスルホン化ポリオレフィンラテックスからなる組成物、接着剤、処理繊維、ゴム組成物−繊維複合体（エチレンプロピレン系ゴム組成物−ナイロン繊維複合体）、加硫ゴム−繊維複合体を調製しその評価を行った。その結果を表３に示す。
【０１００】
表３から明らかなように、ＰＶＣ粒子の（ＰＶＣ粒子＋クロロスルホン化ポリオレフィン粒子）の粒子全体に対しての含有量が３０重量％と大きい組成物を含む組成物から得られた接着剤を使用して得られた加硫ゴム−繊維複合体（加硫エチレンプロピレン系ゴム−ナイロン繊維複合体）の初期接着力や耐熱劣化後の接着力は劣った。
【０１０１】
比較例６
実施例６の予めエポキシ処理したテトロン繊維を用い、製造例４の平均粒子径０．９５μｍのＰＶＣ粒子を含むＰＶＣラテックス４、及び、製造例８の平均粒子径１．２２μｍのクロロスルホン化ポリオレフィン粒子を含むクロロスルホン化ポリオレフィンラテックス４からなる組成物、接着剤、処理繊維、ゴム組成物−繊維複合体（エチレンプロピレン系ゴム組成物−テトロン繊維複合体）、加硫ゴム−繊維複合体を調製しその評価を行った。その結果を表４に示す。
【０１０２】
表４から明らかなように、平均粒子径が０．８μｍを超えるＰＶＣ粒子を含むＰＶＣラテックス及び１．０μｍを超えるＰＶＣ粒子を含むクロロスルホン化ポリオレフィンラテックスを含む組成物から得られた接着剤を使用して得られた加硫ゴム−繊維複合体（加硫エチレンプロピレン系ゴム−テトロン繊維複合体）の初期接着力や耐熱劣化後の接着力は劣っていた。
【０１０３】
【表４】
0006520418.tif 000005
【０１０４】
比較例７
実施例６の予めエポキシ処理したテトロン繊維を用い、実施例１と同様の操作で、製造例４で得られた平均粒子径０．９５μｍのＰＶＣラテックス４を使用した以外は、実施例１と同様の操作で、組成物、接着剤、処理繊維、ゴム組成物−繊維複合体（エチレンプロピレン系ゴム組成物−テトロン繊維複合体）、加硫ゴム−繊維複合体を調製しその評価を行った。その結果を表４に示す。
【０１０５】
表４から明らかなように、平均粒子径が０．８μｍを超えるＰＶＣ粒子を含むラテックスを含む組成物から得られた接着剤を使用して得られた加硫ゴム−繊維複合体（加硫エチレンプロピレン系ゴム−テトロン繊維複合体）の初期接着力や耐熱劣化後の接着力は劣っていた。
【０１０６】
比較例８
実施例６の予めエポキシ処理したテトロン繊維を用い、実施例１と同様の操作で、製造例８で得られた平均粒子径１．２２μｍのクロロスルホン化ポリオレフィンラテックス８を使用した以外は、実施例１と同様の操作で、組成物、接着剤、処理繊維、ゴム組成物−繊維複合体（エチレンプロピレン系ゴム組成物−テトロン繊維複合体）、加硫ゴム−繊維複合体を調製しその評価を行った。その結果を表４に示す。
【０１０７】
表４から明らかなように、平均粒子径が１．０μｍを超えるクロロスルホン化ポリオレフィン粒子を含むクロロスルホン化ポリオレフィンラテックスを含む組成物から得られた接着剤を使用して得られた加硫ゴム−繊維複合体（加硫エチレンプロピレン系ゴム−テトロン繊維複合体）の初期接着力や耐熱劣化後の接着力は劣っていた。
【０１０８】
比較例９
実施例６の予めエポキシ処理したテトロン繊維を用い、ＰＶＣ粒子の（ＰＶＣ粒子＋クロロスルホン化ポリオレフィン粒子）の粒子全体に対しての含有量が２重量％であること以外は、実施例１３と同様の操作で平均粒子径０．２６μｍのＰＶＣ粒子を含むＰＶＣラテックス、及び、平均粒子径０．８１μｍのクロロスルホン化ポリオレフィン粒子を含むクロロスルホン化ポリオレフィンラテックスからなる組成物、接着剤、処理繊維、ゴム組成物−繊維複合体（エチレンプロピレン系ゴム組成物−テトロン繊維複合体）、加硫ゴム−繊維複合体を調製しその評価を行った。その結果を表４に示す。
【０１０９】
表４から明らかなように、ＰＶＣ粒子の（ＰＶＣ粒子＋クロロスルホン化ポリオレフィン粒子）の粒子全体に対しての含有量が２重量％と小さい組成物を含む組成物から得られた接着剤を使用して得られた加硫ゴム−繊維複合体（加硫エチレンプロピレン系ゴム−テトロン繊維複合体）の初期接着力や耐熱劣化後の接着力は劣った。
【０１１０】
比較例１０
実施例６の予めエポキシ処理したテトロン繊維を用い、ＰＶＣ粒子の（ＰＶＣ粒子＋クロロスルホン化ポリオレフィン粒子）の粒子全体に対しての含有量が３０重量％であること以外は、実施例１３と同様の操作で平均粒子径０．２６μｍのＰＶＣ粒子を含むＰＶＣラテックス、及び、平均粒子径０．８１μｍのクロロスルホン化ポリオレフィン粒子を含むクロロスルホン化ポリオレフィンラテックスからなる組成物、接着剤、処理繊維、ゴム組成物−繊維複合体（エチレンプロピレン系ゴム組成物−テトロン繊維複合体）、加硫ゴム−繊維複合体を調製しその評価を行った。その結果を表４に示す。
【０１１１】
表４から明らかなように、ＰＶＣ粒子の（ＰＶＣ粒子＋クロロスルホン化ポリオレフィン粒子）の粒子全体に対しての含有量が３０重量％と大きい組成物を含む組成物から得られた接着剤を使用して得られた加硫ゴム−繊維複合体（加硫エチレンプロピレン系ゴム−テトロン繊維複合体）の初期接着力や耐熱劣化後の接着力は劣った。
【産業上の利用可能性】
【０１１２】
本発明のラテックス組成物、当該ラテックス組成物を含有するＲＦＬ接着剤を用いることにより、ゴム、特にエチレンプロピレン系ゴムと繊維との間の初期接着力と、耐熱劣化後の接着力に優れることから、該加硫ゴム−繊維複合体は自動車用ゴムホースや産業用ホース類、トラック・バス等の空気バネ、Ｖベルト、歯付ベルトコンベヤベルト等の産業上の利用可能性の高いものである。